СТАЛЬНОЙ ЛИСТ, ОБЛАДАЮЩИЙ ПРЕВОСХОДНОЙ ФОРМУЕМОСТЬЮ, И СПОСОБ ЕГО ПРОИЗВОДСТВА

4
2
2
1. Стальной лист, обладающий превосходной формуемостью, отличающийся тем, что сталь имеет химический состав, содержащий не более 0,01 мас.% С, не более 0,2 мас.% Si, не более 0,5 мас.% Mn, не более 0,04 мас.% Р, от 0,001 до 0,03 мас.% S, не более 0,01 мас.% N, не более 0,1 мас.% Al и от 0,02 до 0,1 мас.% Ti, остальное Fe и неизбежные примеси, при этом в стали диспергировано от 0,005 до 0,5% (объемная доля) TiCS со средним размером частиц не менее 10 нм.
4
2
2
4
2
2
2. Стальной лист по п.1, в котором часть TiCS замещена сложным сульфидом TiS·TiCS.
3. Стальной лист по п.1, дополнительно содержащий не более 0,0030 мас.% В.
4. Стальной лист по п.2, дополнительно содержащий не более 0,0030 мас.% В.
5. Стальной лист по любому из пп.1-4, дополнительно содержащий не более 0,01 мас.% Nb.
6. Стальной лист по любому из пп.1-4, дополнительно содержащий суммарно не более 1 мас.% одного или нескольких элементов, выбранных из группы, состоящей из Cu, Sn, Ni, Са, Mg, Со, As, Cr, Sb, W, Mo, Pb, Та, РЗМ, V, Cs, Zr и Hf.
7. Стальной лист по п.5, дополнительно содержащий суммарно не более 1 мас.% одного или нескольких элементов, выбранных из группы, состоящей из Си, Sn, Ni, Са, Mg, Со, As, Cr, Sb, W, Mo, Pb, Та, РЗМ, V, Cs, Zr и Hf.
8. Стальной лист по любому из пп.1-4, на поверхность которого нанесен слой покрытия.
9. Стальной лист по п.5, на поверхность которого нанесен слой покрытия.
10. Стальной лист по п.6, на поверхность которого нанесен слой покрытия.
11. Способ производства стального листа по любому из пп.1-10, в котором стальной материал, имеющий химический состав, содержащий не более 0,01 мас.% С, не более 0,2 мас.% Si, не более 0,5 мас.% Mn, не более 0,04 мас.% Р, от 0,001 до 0,03 мас.% S, не более 0,01 мас.% N, не более 0,1 мас.% Al и от 0,02 до 0,1 мас.% Ti, остальное Fe и неизбежные примеси, подвергают горячей прокатке, охлаждению, намотке, травлению, холодной прокатке и затем непрерывному отжигу для получения стального листа, отличающийся тем, что температура чистовой прокатки составляет не менее 890°С, а температура последующей намотки в рулон - более 600°С.
12. Способ по п.11, отличающийся тем, что стальной лист подвергают нанесению покрытия.